【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
ａ．β−リシア輝石固溶体、ならびに
ｉ．擬板チタン石もしくはバナジウムを含む結晶相、または
ｉｉ．バナジウム含有化合物
を含んでなる結晶相と、
ｂ．以下の範囲：
ｉ．Ｌ＊＝２０〜４５；
ｉｉ．ａ＊＝−２〜＋２；および
ｉｉｉ．ｂ＊＝−１２〜＋１
の、鏡面反射を含む分光光度計を使用した鏡面反射測定から決定されるＣＩＥＬＡＢ色空間の座標を有する不透明材料と、
を含んでなるガラスセラミック。
【請求項２】
ａ．β−石英固溶体が前記結晶相に実質的に存在しないか、または
ｂ．前記結晶相が、該結晶相の２０重量％未満を構成するβ−石英固溶体をさらに含むか、
のいずれかである、請求項１記載のガラスセラミック。
【請求項３】
前記結晶相が、
ａ．尖晶石固溶体、
ｂ．金紅石、
ｃ．リン酸亜鉛マグネシウム、ならびに
ｄ．尖晶石固溶体および金紅石、
のいずれかをさらに含んでなる、請求項１または２記載のガラスセラミック。
【請求項４】
ａ．前記ガラスセラミックが、少なくとも２０μｍのＤＯＬを有する圧縮応力層において、少なくとも２００ＭＰａの平均表面圧縮応力（ＣＳ）を有するようにイオン交換可能であるか、または
ｂ．前記ガラスセラミックが、０．８ミリメートル（ｍｍ）の厚さを有し、かつ少なくとも２０μｍから１５０μｍまでのＤＯＬを有する圧縮応力層を有するようにイオン交換可能である、請求項１記載のガラスセラミック。
【請求項５】
ａ．２５℃において、０．５〜３．０ギガヘルツ（ＧＨｚ）の範囲の周波数にわたり、０．０５未満の損失正接、または
ｂ．２５℃において、０．５〜３．０ギガヘルツ（ＧＨｚ）の範囲の周波数にわたり、８未満の比誘電率、または
ｃ．前記ａおよびｂの組合せ、
をさらに有する、請求項１、２または４記載のガラスセラミック。
【請求項６】
セラミック化してガラスセラミックを製造するに適した着色性のセラミック化可能ガラス組成物であって、酸化物に基づく重量％で、９５〜９９．７のベース組成物と、残余の１種以上の着色剤とを含み、酸化物に基づく重量％で算出された以下の組成を有し：
ａ．ＳｉＯ２：５３．５〜７０；
ｂ．Ａｌ２Ｏ３：１６．９〜２４．５；
ｃ．Ｂ２Ｏ３：０〜２；
ｄ．Ｌｉ２Ｏ：３．３〜４．５；
ｅ．Ｎａ２Ｏ：０．３〜０．５；
ｆ．ＴｉＯ２：２．５〜６．２；
ｇ．ＭｇＯ：１．５〜３；
ｈ．ＺｎＯ：０〜２．２；
ｉ．Ｐ２Ｏ５：０〜７．７；
ｊ．ＳｎＯ２：０〜１；
ｋ．Ｆｅ２Ｏ３：０〜５；
ｌ．１種以上の追加の遷移金属の１種以上の酸化物：０〜４；および
ｍ．１種以上の多価金属の１種以上の酸化物：０〜４
前記１種以上の着色剤が、
ｉ．１種以上の鉄をベースとする材料、
ｉｉ．１種以上の鉄をベースとする材料および１種以上の追加の遷移金属をベースとする材料、または
ｉｉｉ．１種以上の多価金属をベースとする材料
の群から選択される、組成物。
【請求項７】
ａ．前記酸化物に基づく重量％で算出された組成が、
ｉ．Ｆｅ２Ｏ３：０．３〜５；
ｉｉ．１種以上の追加の遷移金属の１種以上の酸化物：実質的に０；および
ｉｉｉ．１種以上の多価金属の１種以上の酸化物：実質的に０
を含んでなるか、または
ｂ．前記ガラス組成物が、以下の範囲：
ｉ．Ｌ＊＝２０〜４５；
ｉｉ．ａ＊＝−１．２〜＋０．５；および
ｉｉｉ．ｂ＊＝−６〜＋１
のＣＩＥＬＡＢ色空間の色座標を有する不透明材料にセラミック化可能であるか、または
ｃ．前記ａおよびｂの両方
である、請求項６記載の着色性のセラミック化可能ガラス組成物。
【請求項８】
ａ．前記酸化物に基づく重量％で算出された組成が、
ｉ．Ｆｅ２Ｏ３：０．３〜２．５；
ｉｉ．Ｃｏ、Ｎｉ、Ｍｎ、Ｃｒ、Ｃｕまたはそれらの組合せを含む１種以上の追加の遷移金属の１種以上の酸化物：３．５まで；
ｉｉｉ．１種以上の多価金属の１種以上の酸化物：実質的に０
を含んでなるか、または
ｂ．前記ガラス組成物が、以下の範囲：
ｉ．Ｌ＊＝２５〜４０；
ｉｉ．ａ＊＝−１．５〜＋１；および
ｉｉｉ．ｂ＊＝−３．５〜−２
のＣＩＥＬＡＢ色空間の色座標を有する不透明材料にセラミック化可能であるか、または
ｃ．前記ａおよびｂの両方
である、請求項６または７記載の着色性のセラミック化可能ガラス組成物。
【請求項９】
ａ．前記酸化物に基づく重量％で算出された組成が、
ｉ．Ｆｅ２Ｏ３：０．３まで；および
ｉｉ．Ｂｉ、Ｖ、Ｓｎ、Ｔｉまたはそれらの組合せを含む１種以上の多価金属の１種以上の酸化物：３まで；
を含んでなり、かつ１種以上の多価金属の原子価を減少させることが可能な１種以上の化合物からの、Ｃ、Ｓまたはそれらの組合せを含む１種以上の元素の重量％で算出された組成が２まであるか、または
ｂ．前記ガラス組成物が、以下の範囲：
ｉ．Ｌ＊＝２６〜３３；
ｉｉ．ａ＊＝０．１〜１；および
ｉｉｉ．ｂ＊＝−１〜−６．４
のＣＩＥＬＡＢ色空間の色座標を有する不透明材料にセラミック化可能であるか、または
ｃ．前記ａおよびｂの両方
である、請求項６または７記載の着色性のセラミック化可能ガラス組成物。
【請求項１０】
着色性のセラミック化可能ガラスに溶融可能な予め選択された組成を有する成分の予め選択された量を溶融する工程を含んでなる、着色性のセラミック化可能ガラス組成物の製造方法において、１種以上の着色剤のための成分の予め選択された組成が、
ａ．１種以上のＦｅ２＋供給源、１種以上のＦｅ３＋供給源、または１種以上のＦｅ２＋供給源および１種以上のＦｅ３＋供給源、を含む鉄の１種以上の化合物；
ｂ．鉄の１種以上の化合物、およびＣｏ、Ｎｉ、Ｍｎ、Ｃｒ、Ｃｕまたはそれらの組合せを含んでなる１種以上の追加の遷移金属の１種以上の化合物；
ｃ．１種以上の多価金属の１種以上の化合物、および前記１種以上の多価金属の少なくとも一部の原子価を減少させることが可能な１種以上の成分を含む１種以上の化合物であって、
ｉ．前記１種以上の多価金属が、Ｂｉ、Ｖ、Ｓｎ、Ｔｉまたはそれらの組合せを含み、かつ
ｉｉ．前記１種以上の多価金属の少なくとも一部の原子価を減少させることが可能な１種以上の成分を含む１種以上の化合物が、Ｃ、Ｓまたはそれらの組合せのいずれか１つを含んでなる化合物；
のいずれか１種を含んでなり、
ｄ．前記１種以上のＦｅ２＋供給源、１種以上のＦｅ３＋供給源、または１種以上のＦｅ２＋供給源および１種以上のＦｅ３＋供給源を含む鉄の１種以上の化合物が、ＦｅＯ、Ｆｅ２Ｏ３、Ｆｅ３Ｏ４、ＦｅＣ２Ｏ４およびそれらの組合せを、酸化物に基づく重量％で算出してＦｅ２Ｏ３：０．１〜３．５を含むような量で含んでなるか、または
ｅ．前記１種以上の追加の遷移金属の１種以上の酸化物が、Ｃｏ、Ｎｉ、Ｍｎ、Ｃｒ、Ｃｕまたはそれらの組合せを
ｎ．酸化物に基づく重量％で算出して、０．７までのＣｏ３Ｏ４；
ｏ．酸化物に基づく重量％で算出して、０．３までのＣｒ２Ｏ３；
ｐ．酸化物に基づく重量％で算出して、２．４までのＭｎＯ２；
ｑ．酸化物に基づく重量％で算出して、０．５までのＣｕＯ；
ｒ．酸化物に基づく重量％で算出して、０．６までのＮｉＯ；および
ｓ．それらの組合せ
のいずれか１種を含むような量で含んでなるか、または
ｆ．（ｃ）に関して、
ｉ．前記１種以上の多価金属の１種以上の化合物が、酸化物に基づく重量％で算出して、０．１〜３のＶ２Ｏ５を含むような量でバナジウム含有化合物を含み、かつ
ｉｉ．前記１種以上の多価金属の少なくとも一部の原子価を減少させることが可能な１種以上の成分を含む１種以上の化合物が、
１．重量％でＳ：０〜１；または
２．重量％でＣ；Ｓの重量％およびＣの重量％の合計が０．９〜２をなす；
を含むような量で炭素含有化合物、硫黄含有化合物のいずれか１種を含み、さらに、
該方法は、
ｇ．任意選択で、
ａ．前記着色性のセラミック化可能ガラスに、予め選択された第１の速度で、予め選択された核形成温度（ＴＥＭＰｎ）まで加熱し、予め選択された第１の時間で、前記予め選択された核形成温度（ＴＥＭＰｎ）に保持することによって、核形成熱処理を受けさせる工程と、
ｂ．前記熱処理されたガラスに、予め選択された第２の速度で、予め選択されたセラミック化温度（ＴＥＭＰｃ）まで加熱し、予め選択された第２の時間で、前記予め選択されたセラミック化温度（ＴＥＭＰｃ）に保持することによってセラミック化熱処理を受けさせる工程と；予め選択された第３の速度で、予め選択された収量温度（ＴＥＭＰｅ）まで冷却する工程と
を含んでなり、
ｉ．前記予め選択された核形成温度（ＴＥＭＰｎ）は７００℃〜８５０℃を含み、かつ前記予め選択された第１の時間は１５分〜４時間を含むか、または
ｉｉ．前記予め選択されたセラミック化温度（ＴＥＭＰｃ）は、８５０℃〜１１５０℃を含み、かつ前記予め選択された第２の時間は１５分〜１６時間を含むか、または
ｉｉｉ．前記核形成熱処理の前に、前記組成物を物品に成形する工程をさらに含むか、または
ｉｖ．物品が、ポータブルコンピュータの構成要素として有用な形状を含んでなるか、または
ｖ．前記ｉ〜ｉｖのいずれか２つ以上の組合せ
を特徴とする方法。